(57)【要約】【課題】空隙の輪郭が明瞭で透視性と通気性に富むメッシュ織物を得る。【解決手段】メッシュ織物の一完全織組織図Ａを織幅方向に経糸の配列されない経糸無配列区画Ｂと経糸と緯糸が交絡する経緯配列区画Ｃに分割し、その経緯配列区画Ｃを製織方向に左右両端部が左右裏返しになる模紗織の分割左側模紗織区画Ｈと分割右側模紗織区画Ｉになっている両端模紗織区画Ｊと緯糸の上を越える経糸の本数の多い経浮き織段Ｄと緯糸の上を越える経糸の本数の少ない経沈み織段Ｅが上下に続く製織方向において交互する浮沈織組織区画Ｆに分割し、浮沈織組織区画Ｆを通る緯糸２２の構成する横縞３１と、分割左側模紗織区画Ｈと分割右側模紗織区画Ｉを通る経糸１１・２１の構成する縦縞３２とが経緯交叉するメッシュ部３４を構成する。【選択図】図１
2011231420.tif 000002
【特許請求の範囲】
【請求項１】
（イ）  一完全織組織図の左右何れか片側が経糸の配列されない経糸無配列区画（Ｂ）であり、
（ロ）  その他の左右片側が経糸と緯糸が交絡する経緯配列区画（Ｃ）であり、
（ハ）  その経緯配列区画（Ｃ）の上下何れか片側が、緯糸の上を越える経糸の本数の多い経浮き織段（Ｄ）と緯糸の上を越える経糸の本数の少ない経沈み織段（Ｅ）が上下に続く製織方向において交互する浮沈織組織区画（Ｆ）であり、
（ニ）  その経緯配列区画（Ｃ）の上下何れか他の片側が、左右に続く織幅方向における少なくとも左右両端部が左右裏返しになる模紗織の分割左側模紗織区画（Ｈ）と分割右側模紗織区画（Ｉ）になっている両端模紗織区画（Ｊ）である経緯配列区画（Ｃ）と経糸無配列区画（Ｂ）によって構成される一完全織組織図（Ａ）に従って織成されており、
（ホ）  浮沈織組織区画（Ｆ）に従って織成される横筋（３１）と、経緯配列区画（Ｃ）に従って織成される縦筋（３２）とによって囲まれる透視性空隙（３３）が形成されたメッシュ部（３４）が織成されているメッシュ織物。
【請求項２】
両端模紗織区画（Ｊ）の両端の模紗織区画（Ｈ・Ｉ）の少なくとも何れかの経糸（１１）と少なくとも何れかの緯糸（１２）との少なくとも経緯何れかの糸条に、破断伸度が３０％以上であり、破断時の伸長強度が１．０ｃＮ／ｄｔｅｘ以上であり、１０％伸長後の弾性回復率が９０％以上の熱融着性弾性モノフィラメント糸が適用されている前掲請求項１に記載のメッシュ織物。
【請求項３】
経糸無配列区画（Ｂ）と経緯配列区画（Ｃ）とから成る一完全織組織図（Ａ）に従って織成されて製織方向に続くメッシュ部（３４）に所要の間隔をもって、総繊度１５０〜３０００ｄｔｅｘの紡績糸とマルチフィラメント糸の何れかの多繊糸条が、緯糸としてメッシュ部（３４）の浮沈織組織区画（Ｆ）に織り込まれている緯糸（２２）よりも緻密に緯糸密度で織り込まれて遮蔽性の高い遮蔽性横縞（３６）が織成されており、
製織方向に所要の間隔をもって前後する遮蔽性横縞（３６）と遮蔽性横縞（３６）の間のメッシュ部（３４）が、それらの遮蔽性横縞（３６・３６）に比して遮蔽性の低いメッシュ横縞（３５）となっており、
その製織方向に交互するメッシュ横縞（３５）と遮蔽性横縞（３６）によって横縞模様が描出されている前掲請求項１と請求項２の何れかに記載のメッシュ織物。
【発明の詳細な説明】
【技術分野】
【０００１】
本発明は、防虫網、防塵シート、工事用シート、日除け、ロールスクリーン、座席シート、フィルター等に使用されるメッシュ織物に関するものである。
【背景技術】
【０００２】
防虫網には繊度２００〜２０００ｄｔｅｘのモノフィラメント糸と経糸と緯糸に使用し、経緯密度を２０本／２５．４ｍｍ前後とした経緯合計カバーファクターが概して１０００〜１８００のメッシュ織物が使用されている（例えば、特許文献１、２、３参照）。
メッシュ織物の経糸や緯糸の目ズレを防ぐために織組織には捩れ織（絽）や模紗織が採用され（例えば、特許文献１参照）、経糸や緯糸への熱融着性芯鞘複合モノフィラメント糸が試みられている（例えば、特許文献２参照）。
【先行技術文献】
【特許文献】
【０００３】
【特許文献１】特開平０８−１７０２４４号公報
【特許文献２】特開２００８−００１９９５号公報
【特許文献３】特開２０１０−０６５４６５号公報
【発明の概要】
【発明が解決しようとする課題】
【０００４】
従来、防虫網に使用されているメッシュ織物は、透視性が高く、遮蔽性が低く、防塵シート、日除け、ロールスクリーンには使用し得ず、又、強度的に工事用シートや座席シート、フィルター等に使用することは出来ない。
【０００５】
そこで、本発明は、防虫網にだけではなく、遮蔽性があって日除けやロールスクリーン、防塵シートに使用することが出来、又、強度的にも安定していて工事用シートや座席シート、フィルター等にも使用することが出来るメッシュ織物を得ることを目的とする。
【課題を解決するための手段】
【０００６】
本発明に係るメッシュ織物は、（イ）  一完全織組織図の左右何れか片側が経糸の配列されない経糸無配列区画Ｂであり、（ロ）  その他の左右片側が経糸と緯糸が交絡する経緯配列区画Ｃであり、（ハ）  その経緯配列区画Ｃの上下何れか片側が、緯糸の上を越える経糸の本数の多い経浮き織段Ｄと緯糸の上を越える経糸の本数の少ない経沈み織段Ｅが上下に続く製織方向において交互する浮沈織組織区画Ｆであり、（ニ）  その経緯配列区画Ｃの上下何れか他の片側が、左右に続く織幅方向における少なくとも左右両端部が左右裏返しになる模紗織を左右に分割した分割左側模紗織区画Ｈと分割右側模紗織区画Ｉになっている両端模紗織区画Ｊである経緯配列区画Ｃと経糸無配列区画Ｂによって構成される一完全織組織図Ａに従って織成されており、（ホ）  浮沈織組織区画Ｆに従って織成される横筋３１と、経緯配列区画Ｃに従って織成される縦筋３２とによって囲まれる透視性空隙３３が形成されたメッシュ部３４が織成されていることを第１の特徴とする。
【０００７】
本発明に係るメッシュ織物の第２の特徴は、上記第１の特徴に加えて、両端模紗織区画Ｊの両端の模紗織区画Ｈ・Ｉの少なくとも何れかの経糸１１と少なくとも何れかの緯糸１２との少なくとも経緯何れかの糸条に、破断伸度が３０％以上であり、破断時の伸長強度が１．０ｃＮ／ｄｔｅｘ以上であり、１０％伸長後の弾性回復率が９０％以上の熱融着性弾性モノフィラメント糸が適用されている点にある。
【０００８】
本発明に係るメッシュ織物の第３の特徴は、上記第１、第２の何れかの特徴に加えて、経糸無配列区画Ｂと経緯配列区画Ｃとから成る一完全織組織図Ａに従って織成されて製織方向に続くメッシュ部３４に所要の間隔をもって、総繊度１５０〜３０００ｄｔｅｘの紡績糸とマルチフィラメント糸の何れかの多繊糸条が、緯糸としてメッシュ部３４の浮沈織組織区画Ｆに織り込まれている緯糸２２よりも緻密に緯糸密度で織り込まれて遮蔽性の高い遮蔽性横縞３６が織成されており、製織方向に所要の間隔をもって前後する遮蔽性横縞３６と遮蔽性横縞３６の間のメッシュ部３４が、それらの遮蔽性横縞３６・３６に比して遮蔽性の低いメッシュ横縞３５となっており、その製織方向に交互するメッシュ横縞３５と遮蔽性横縞３６によって横縞模様が描出されている点にある。
【発明の効果】
【０００９】
本発明のメッシュ織物では、経糸無配列区画Ｂと経緯配列区画Ｃが織幅方向に交互しており、その経糸の配列されない経糸無配列区画Ｂに、浮沈織組織区画Ｆに沿った横筋３１と経緯配列区画Ｃに沿った縦筋３２とに囲まれる透視性空隙３３が形成されている。
その透視性空隙３３の内部に、その空隙３３の左右の分割左側模紗織区画Ｈから分割右側模紗織区画Ｉへと続く複数本の緯糸１２ａ・１２ｂ・１２ｃが介在するとしても、それらの緯糸１２ａ・１２ｂ・１２ｃに、浮沈織組織区画Ｆの緯糸２２ａ・２２ｂ・２２ｃに比して嵩の低い繊度が１５０ｄｔｅｘ〜４５００ｄｔｅｘのモノフィラメント糸を使用するとき、その透視性空隙３３による織物の通気性や透視性は、そこに介在する緯糸１２ａ・１２ｂ・１２ｃに格別左右されない。
そして、その透視性空隙３３に介在する緯糸１２ａ・１２ｂ・１２ｃに比して嵩高な複数本の紡績糸やマルチフィラメント糸（多繊糸条）２２ａ・２２ｂ・２２ｃを浮沈織組織区画Ｆに織り込むときは、その浮沈織組織区画Ｆには太い横筋３１が形成され、又、緯糸１２ａ・１２ｂ・１２ｃに比して嵩高な複数本の紡績糸やマルチフィラメント糸（多繊糸条）を経糸２１ａ・２１ｂ・２１ｃ・２１ｄとして経緯配列区画Ｃに織り込むときは、それらの経糸２１ａ・２１ｂ・２１ｃ・２１ｄが透視性空隙３３に介在する緯糸１２ａ・１２ｂ・１２ｃに比して太い縦筋３２を形成することになり、本発明の織物は、それらの太い横筋３１と縦筋３２が交叉したメッシュ調の外観を呈することになる。
【００１０】
その透視性空隙３３の形成される経糸無配列区画Ｂの織幅βが１．８ｍｍ〜１０．０ｍｍであり、縦筋３２の形成される経緯配列区画Ｃの織幅θが経糸無配列区画Ｂの織幅βの０．９〜１．２倍であり、透視性空隙３３が目粗になるとしても、その透視性空隙３３の内部が細くて嵩の低い複数本のモノフィラメント糸（緯糸）１２ａ・１２ｂ・１２ｃに細かく仕切られるので、その透視性空隙３３は防虫機能と防塵機能を有し、本発明のメッシュ織物は、防虫網や防塵シートとして使用することが出来る。
又、その透視性空隙３３の周囲が複数本の経糸や緯糸に成る太い縦筋３２と横筋３１に補強されているので、本発明のメッシュ織物は、粉体や粒体を篩い分けるフィルターにも使用可能になる。
【００１１】
モノフィラメント糸１２に比して嵩高な紡績糸やマルチフィラメント糸（多繊糸条）を太い１本の緯糸としてではなく、細い複数本の緯糸２２ａ・２２ｂ・２２ｃに分けて浮沈織組織区画Ｆに織り込むときは、緯糸の上を越える経糸の本数の多い経浮き織段Ｄと緯糸の上を越える経糸の本数の少ない経沈み織段Ｅが製織方向において交互しており、その製織方向において前後して織り込まれる前後２段の紡績糸やマルチフィラメント糸（多繊糸条）２２ａ・２２ｂ（２２ｂ・２２ｃ）が上下に重なって紐状に纏まって嵩張らず、引き締められて毛羽立ち難く、清楚な外観を呈することになる。
【００１２】
又、経糸として経緯配列区画Ｃに織り込まれる紡績糸やマルチフィラメント糸（多繊糸条）も太い１本の経糸としてではなく、細い複数本の経糸２１ａ・２１ｂ・２１ｃ・２１ｄとして配列し、又、その配列した複数本の紡績糸やマルチフィラメント糸（多繊糸条）２１ａ・２１ｂ・２１ｃ・２１ｄの左右に熱融着性弾性モノフィラメント糸１１ａ・１１ｂ・１１ｃ・１１ｄを経糸として配置すると、分割左側模紗織区画Ｈと分割右側模紗織区画Ｉにおいて熱融着性弾性モノフィラメント糸１１ａ・１１ｂ・１１ｃ・１１ｄが緯糸である紡績糸やマルチフィラメント糸（多繊糸条）２２ａ・２２ｂ・２２ｃに融着して目ズレを起し難くなり、その目ズレを起し難い分割左側模紗織区画Ｈと分割右側模紗織区画Ｉの間に複数本の紡績糸やマルチフィラメント糸（多繊糸条）２１ａ・２１ｂ・２１ｃ・２１ｄが挟まれて紐状に纏まって嵩張らず、引き締められて毛羽立ち難く、清楚な外観を呈することになる。
【００１３】
そのように透視性空隙３３を囲む縦筋３２および横筋３１では、それぞれ複数本の紡績糸やマルチフィラメント糸（多繊糸条）である経糸２１ａ・２１ｂ・２１ｃ・２１ｄおよび緯糸２２ａ・２２ｂ・２２ｃが、それぞれ紐状に纏められて強靱な縦筋３２や横筋３１となる。このため、本発明によると、工事用シートとして使用されても強風に耐え、座席シートとして向き合う一対の支持桿と支持桿の間に張設して使用されても体圧に耐えるメッシュ織物が得られる。
【００１４】
本発明では、分割左側模紗織区画Ｈと分割右側模紗織区画Ｉの経糸１１と緯糸１２の少なくとも何れかに適用される少なくとも何れかのモノフィラメント糸に、破断伸度が３０％以上であり、破断時の伸長強度が１．０ｃＮ／ｄｔｅｘ以上であり、１０％伸長後の弾性回復率が９０％以上の熱融着性弾性モノフィラメント糸を使用しているので、交叉する経糸と緯糸の間に目ズレがなく、強い外力の作用する工事用シートや座席シートとしても強度的に安定し、特に、座席シートに使用するときは、毛羽立ち難く、通気性に優れ、蒸れ感を与えないメッシュ織物を得ることが出来る。
【００１５】
本発明において、単繊維繊度が１０ｄｔｅｘ以下であり総繊度が１５０〜３０００ｄｔｅｘの紡績糸やマルチフィラメント糸（多繊糸条）を緯糸として、メッシュ部３４のメッシュ横縞３５に前後して、そのメッシュ横縞３５の浮沈織組織区画Ｆに織り込まれる紡績糸やマルチフィラメント糸（多繊糸条）２２ａ・２２ｂ・２２ｃ（２２）よりも緻密に織り込んで、メッシュ横縞３５よりも遮蔽性の高い遮蔽性横縞３６をメッシュ横縞３５と製織方向において交互に織成すると、本発明のメッシュ織物には簾に似た隠蔽性が生じ、メッシュ横縞３５と遮蔽性横縞３６が交互した横縞模様が描出されることからデザイン的に斬新な日除けやロールスクリーンカーテン等の内装材を得ることも出来る。
【図面の簡単な説明】
【００１６】
【図１】本発明に係るメッシュ織物のメッシュ部の拡大平面図である。
【図２】本発明に係るメッシュ織物の平面図である。
【図３】本発明に係るメッシュ織物の織組織区画間の関係図である。
【図４】本発明に係るメッシュ織物の織組織区画間の関係図である。
【図５】本発明に係るメッシュ織物の織組織区画間の関係図である。
【発明を実施するための形態】
【００１７】
本発明のメッシュ織物は、それを防虫網、防塵シート、フィルター、工事用シート、座席シート、日除け、ロールスクリーンカーテンの何れにも使用することが出来るが、それが透視性空隙３３を有し、通気性を特徴とする限り、そのメッシュ部３４におけるＪＩＳ−Ｌ−１０９６Ａ法（フラジール法）による通気度が５０ｃｃ／ｓｅｃ／ｃｍ2 以上で４５０ｃｃ／ｓｅｃ／ｃｍ2 以下になるようにする。
【００１８】
既に述べているように、模紗織区画Ｈ・Ｉの経糸１１と緯糸１２には繊度１５０〜４５００ｄｔｅｘのモノフィラメント糸を適用し、浮沈織組織区画Ｆの緯糸２２ａ・２２ｂ・２２ｃと両端模紗織区画Ｊの分割左側模紗織区画Ｈと分割右側模紗織区画Ｉを除く中央部の平織組織区画Ｇの経糸２１ａ・２１ｂ・２１ｃ・２１ｄには単繊維繊度１０ｄｔｅｘ以下、総繊度１５０〜３０００ｄｔｅｘの紡績糸やマルチフィラメント糸等の多繊糸条を適用する。
【００１９】
特に、高い物性強度の要求される座席シートに使用されるメッシュ織物では、平織組織区画Ｇの経糸２１ａ・２１ｂ・２１ｃ・２１ｄと浮沈織組織区画Ｆの緯糸２２ａ・２２ｂ・２２ｃには、総繊度が１５０〜３０００ｄｔｅｘであり、捲縮率が０．５〜２０％の捲縮性ポリエステル・マルチフィラメント糸を使用し、分割左側模紗織区画Ｈと分割右側模紗織区画Ｉの少なくとも一部の経糸１１ａ・１１ｂ・１１ｃ・１１ｄおよび少なくとも一部の緯糸１２ａ・１２ｂ・１２ｃには、ポリエーテルエステル系弾性ポリマーを芯成分とし、熱融着性ポリマーを鞘成分とし、破断伸度が３０％以上であり、破断時の伸長強度が１．０ｃＮ／ｄｔｅｘ以上であり、１０％伸長後の弾性回復率が９０％以上であり、繊度が１５０〜３０００ｄｔｅｘの熱融着性弾性芯鞘複合モノフィラメント糸を使用し、メッシュ織物のＪＩＳ−Ｌ−１０１８に準じて調製された幅５０ｍｍ×長さ２５０ｍｍ  の試験片を、掴み幅を５０ｍｍとし、掴み間隔を１５０ｍｍとし、引張速度を２００ｍｍ／ｍｉｎとして引っ張って試験片の伸長率が１０％に達した時点での引張荷重である製織方向での１０％モジュラスを５０〜２００Ｎ／５ｃｍ、その試験片の伸長率が１０％に達した時点での引張荷重である織幅方向での１０％モジュラスを４５〜３５０Ｎ／５ｃｍ、ＪＩＳ−Ｌ−１０９６Ａ法（ラベルトストリップ法）による製織方向での引張強度を３００〜３０００Ｎ、織幅方向での引張強度を３００〜３０００Ｎ、ＪＩＳ−Ｌ−１０９６Ｄ法（ペンジュラム法）による製織方向での引裂強度を３０〜１２６Ｎ、織幅方向での引裂強度を３０〜１２６Ｎにする。分割左側模紗織区画Ｈと分割右側模紗織区画Ｉの経糸１１と緯糸１２に使用する熱融着性弾性モノフィラメント糸以外のモノフィラメント糸としては、ポリエステル系モノフィラメント糸を使用するとよい。
【００２０】
本発明のメッシュ織物の経糸無配列区画Ｂの織幅βを１．８ｍｍ〜１０．０ｍｍにし、経緯配列区画Ｃの織幅θを経糸無配列区画Ｂの織幅βの０．９〜１．２倍にし、経糸カバーファクターＫW は８００〜１７００にし、緯糸カバーファクターＫF は７００〜１８００にし、その経糸カバーファクターＫW と緯糸カバーファクターＫF を合計したトータルカバーファクターＫは１５００〜３０００になるようにする。製織方向の浮沈織組織区画Ｆと両端模紗織区画Ｊとから成るリピートＬW は、織幅方向の経糸無配列区画Ｂと経緯配列区画Ｃとから成るリピートＬF の０．８倍〜１．５倍になるようにする。
【００２１】
一完全織組織図Ａを経糸無配列区画Ｂと経緯配列区画Ｃに２分するには、メッシュ織物の織成に使用する筬の経緯配列区画Ｃに該当する各筬羽間には１本または複数本の経糸を挿通し、経糸無配列区画Ｂに該当する各筬羽間は経糸を挿通しない空筬にするとよい。
筬には、筬密度が１５〜２２０羽／１０ｃｍのものを使用するとよい。
【００２２】
経糸無配列区画Ｂに形成する透視性空隙３３を広くするには、その透視性空隙３３の内部に介在する複数本の緯糸１２ａ・１２ｂ・１２ｃを織り込む過程で、メッシュ織物を巻き取る織機の巻取り装置を、その織り込む緯糸１２ａ・１２ｂ・１２ｃの複数本につき１回の割合で間欠的に一時停止させ、それら複数本の緯糸１２ａ・１２ｂ・１２ｃの打込み密度を、浮沈織組織区画Ｆでの複数本の緯糸２２ａ・２２ｂ・２２ｃの打込み密度よりも緻密にし、浮沈織組織区画Ｆと両端模紗織区画Ｊとの間隔を広げる。
【００２３】
同様に、メッシュ部３４のメッシュ横縞３５の遮蔽性を、製織方向に前後するメッシュ横縞３５とメッシュ横縞３５の間の遮蔽性横縞３６・３６に比して低くするために、遮蔽性横縞３６の緯糸密度を浮沈織組織区画Ｆの緯糸密度よりも緻密にするためには、遮蔽性横縞３６を織成する時点で、浮沈織組織区画Ｆを織成する場合に比して頻繁に織機の巻取り装置を間欠的に一時停止させる。
【００２４】
浮沈織組織区画Ｆにおける緯糸２２ａ・２２ｂ・２２ｃ………の打込み本数を多くして横筋３１を太くする場合、順次織成される複数条の経沈み織段Ｅによって構成される上側織地と複数条の経浮き織段Ｄによって構成される下側織地とが表裏する緯二重織組織区画として浮沈織組織区画Ｆを構成することが出来る。
【００２５】
両端模紗織区画Ｊに適用する模紗織は、図３（ａ）と図３（ｂ）に示すように、織組織図における左右の分割左側模紗織区画Ｈと分割右側模紗織区画Ｉが互いに裏返しになると共に、織組織図における上下の分割上側模紗織区画Ｐと分割下側模紗織区画Ｑも互いに裏返しになるものであってもよい。その図３（ａ）は、経緯６本の６×６の模紗織を示し、第２の経糸１１ｂと第５の経糸１１ｅがそれぞれ３本の緯糸の上を越え、又、３本の緯糸の下に潜るので、それらの糸条は３本ずつ集合する傾向を示す。図３（ｂ）は、１０×６の模紗織を示し、図３（ａ）の６×６の模紗織の変形である。
【００２６】
模紗織は、図３（ａ）と図３（ｂ）に示すように、左右の分割左側模紗織区画Ｈと分割右側模紗織区画Ｉが互いに裏返しになると共に、上下の分割上側模紗織区画Ｐと分割下側模紗織区画Ｑも互いに裏返しになるようにすることは必ずしも必要ではなく、図５（ａ）が示すように、左右の分割左側模紗織区画Ｈと分割右側模紗織区画Ｉだけが互いに裏返しになるものであってもよい。
【００２７】
本発明に模紗織を適用する理由は、嵩高な複数本の緯糸２２ａ・２２ｂ・２２ｃ………を緻密に織り込んで構成する横縞３１の太さと、その横縞３１と直交して透視性空隙３３を構成する縦縞３２の太さを同じ程度にし、その横縞３１と縦縞３２に囲まれた矩形の透視性空隙３３の輪郭を明確にするためである。
更に詳しく説明すると、横縞３１の太さは、製織過程でメッシュ織物を巻き取る織機の巻取り装置を間欠的に一時停止させるなどして、その巻取速度を加減することによって規制することが出来るが、経糸無配列区画Ｂと経糸無配列区画Ｂの間に緻密に配列された嵩高な複数本の経糸２１ａ・２１ｂ・２１ｃ・２１ｄ………を、経糸無配列区画Ｂと経緯配列区画Ｃの間を筬羽で仕切って縦縞３２を所定の幅に織り上げることは困難であり、その複数本の経糸２１ａ・２１ｂ・２１ｃ・２１ｄ………の配列の左右外側の経糸２１ａ・２１ｄが経糸無配列区画Ｂへと食み出て縦縞３２が太くなり、その左右外側の輪郭が不鮮明になる。
そこで、その複数本の経糸２１ａ・２１ｂ・２１ｃ・２１ｄ………の配列の左右外側に模紗織を配置し、その左右の模紗織区画Ｈと模紗織区画Ｉによって左右外側の経糸２１ａ・２１ｄの経糸無配列区画Ｂへの食み出しを抑え、縦縞３２の左右外側の輪郭を鮮明にする。そのためには、本発明に適用する模紗織は、図５（ａ）に示すように左右の区画Ｈと区画Ｉが裏返しになれば十分であり、図３に示すように上下の区画までもが上下裏返しになるようにする必要はない。
又、本発明に適用する模紗織は、図５（ａ）に示すように４本の経糸１１ａ・１１ｂ・１１ｃ・１１ｄと３本の緯糸２２ａ・２２ｂ・２２ｃによって構成される４×３の模紗織で十分であり、その経糸と緯糸の本数を図３に示すように経糸の本数を５本以上、或いは、緯糸の本数を４本以上と言うように増やすことは必ずしも必要とされない。
【００２８】
本発明では、縦筋３２を構成する複数本の経糸２１ａ・２１ｂ・２１ｃ・２１ｄ………の配列が経糸無配列区画Ｂへと食み出て広がらないようにするために模紗織を縦筋３２に適用しているので、その配列の幅を規制する模紗織の経糸１１ａ・１１ｂ・１１ｃ・１１ｄには、紡績糸やマルチフィラメント糸等の多繊糸条に比して嵩張らない単繊維繊度が１５０ｄｔｅｘ以上のモノフィラメント糸が使用される。
又、縦筋３２を構成する複数本の経糸２１ａ・２１ｂ・２１ｃ・２１ｄ………の配列が経糸無配列区画Ｂへと食み出て広がらないようにするために模紗織を縦筋３２に適用しているので、浮沈織組織区画Ｆの左右両端部にも、両端模紗織区画Ｊの左右両端部と同様に分割左側模紗織区画Ｒと分割右側模紗織区画Ｓを適用することが推奨される（図５）。
縦筋３２の経糸２１ａ・２１ｂ・２１ｃ・２１ｄ………の配列の経糸無配列区画Ｂへの食み出し防止のためには、熱融着性モノフィラメント糸、好ましくは熱融着性弾性モノフィラメント糸、更に好ましくは熱融着性ポリエーテルエステル系ポリマーを鞘成分とし、ポリエーテルエステル系弾性ポリマーを芯成分とし、破断伸度が３０％以上であり、破断時の伸長強度が１．０ｃＮ／ｄｔｅｘ以上であり、１０％伸長後の弾性回復率が９０％以上の熱融着性弾性芯鞘複合モノフィラメント糸を模紗織を構成する経緯のモノフィラメント糸に使用し、交絡する経糸と緯糸を弾性的に熱融着させて目ズレを防ぐことが推奨される。
尚、本発明に適用されるモノフィラメント糸は、その単繊維繊度が１５０ｄｔｅｘ以上である点で単繊維繊度が１０ｄｔｅｘ以下のマルチフィラメント糸から区別され、単繊維繊度が１５０ｄｔｅｘ以上である限り、製織過程などでの取扱いの都合上で複数本のモノフィラメントが引き揃えられ或いは合撚されていても、その引き揃え或いは合撚されている糸条はモノフィラメント糸として扱われる。
【実施例】
【００２９】
図１は、図５に示す模紗織区画Ｈ・Ｉを適用したメッシュ織物のメッシュ部３４の拡大図である。図４は、図１に示すメッシュ部の一完全織組織図Ａの作成過程を示す。
その織組織図の作成過程の第１段階において、緯糸の上を越える経糸の本数の多い経浮き織段Ｄと緯糸の上を越える経糸の本数の少ない経沈み織段Ｅが上下に続く製織方向において交互する浮沈織組織区画Ｆと、平織、変化平織、斜紋織（綾織）、変化斜紋織、朱子織、変化朱子織、それらの組織の混合した混合織組織などの平織組織区画Ｇが製織方向において交互する横縞織組織（図４ａ）が作成される。
それに続く第２段階において、縦縞３２を構成する経糸２１の本数に応じて織幅方向に複数の経緯配列区画Ｃに分割され、その分割された複数の隣り合う各経緯配列区画Ｃの平織組織区画Ｇと平織組織区画Ｇの間の空白部Ｍには、図５に示す模紗織区画Ｈ・Ｉが適用されて織幅方向に続く両端模紗織区画Ｊが作成され、又、隣り合う各経緯配列区画Ｃの平織組織区画Ｇと平織組織区画Ｇの間の空白部Ｍには、その隣り合う平織組織区画Ｇと同様の織組織が適用されて織幅方向に続く浮沈織組織区画Ｆが再現され（図４ｂ）、それらの両端模紗織区画Ｊと浮沈織組織区画Ｆが製織方向において交互する横縞織組織（図４ｃ）が作成される。
それに続く第３段階において、織幅方向において隣り合う左側模紗織区画Ｈと右側模紗織区画Ｉの間に経糸無配列区画Ｂが配置されてメッシュ部３４の一完全織組織図Ａが完成される。
【００３０】
図４に示す一完全織組織図Ａでは、製織方向において両端模紗織区画Ｊに交互して続く浮沈織組織区画Ｆ1 ・Ｆ2 ・Ｆ3 ・Ｆ4 ………の１段おきの浮沈織組織区画Ｆ2 ・Ｆ4 ………の左右両端部には、両端模紗織区画Ｊと同様に、模紗織の分割左側模紗織区画Ｈと分割右側模紗織区画Ｉが適用されている。
そのように、繰り返して織成される浮沈織組織区画Ｆ1 ・Ｆ2 ・Ｆ3 ・Ｆ4 ………の数段おき、好ましくは２〜３段おき、更に好ましくは図４に示すように１段おきの浮沈織組織区画Ｆ2 ・Ｆ4 ………の左右両端部に模紗織区画を適用することが推奨される。
【００３１】
経緯配列区画Ｃには８本の経糸１１ａ・１１ｂ・２１ａ・２１ｂ・２１ｃ・２１ｄ・１１ｃ・１１ｄが配置され、その左右４本の経糸１１ａ・１１ｂ・１１ｃ・１１ｄには、熱融着性ポリエーテルエステル系ポリマーを鞘成分とし、ポリエーテルエステル系弾性ポリマーを芯成分とし、破断伸度が３０％以上であり、破断時の伸長強度が１．０ｃＮ／ｄｔｅｘ以上であり、１０％伸長後の弾性回復率が９０％以上であり、繊度が５００ｄｔｅｘの熱融着性ポリエーテルエステル系弾性芯鞘複合モノフィラメント糸が使用されている。
その４本の経糸１１ａ・１１ｂ・１１ｃ・１１ｄを２本ずつ左右に分ける中間の４本の経糸２１ａ・２１ｂ・２１ｃ・２１ｄには、単繊維繊度が４．６ｄｔｅｘ、総繊度が３３４ｄｔｅｘ、捲縮率が１０％の捲縮性ポリエステル・マルチフィラメント糸が使用されている。
両端模紗織区画Ｊには３本の緯糸１２ａ・１２ｂ・１２ｃが順次織り込まれており、製織方向において前後する一方の両端模紗織区画Ｊ1 ・Ｊ3 の３本の緯糸の中の最初と最後の緯糸１２ａ・１２ｃには、熱融着性ポリエーテルエステル系ポリマーを鞘成分とし、ポリエーテルエステル系弾性ポリマーを芯成分とし、破断伸度が３０％以上であり、破断時の伸長強度が１．０ｃＮ／ｄｔｅｘ以上であり、１０％伸長後の弾性回復率が９０％以上であり、繊度が５００ｄｔｅｘの熱融着性ポリエーテルエステル系弾性芯鞘複合モノフィラメント糸が使用されており、３本の緯糸の中の中間の緯糸１２ｂには、その繊度が２０８０ｄｔｅｘの熱融着性ポリエーテルエステル系弾性芯鞘複合モノフィラメント糸が使用されており、その両端模紗織区画Ｊ1 ・Ｊ3 に前後する他の両端模紗織区画Ｊ2 ・Ｊ4 の３本の緯糸１２ａ・１２ｂ・１２ｃには、それぞれ熱融着性ポリエーテルエステル系ポリマーを鞘成分とし、ポリエーテルエステル系弾性ポリマーを芯成分とし、破断伸度が３０％以上であり、破断時の伸長強度が１．０ｃＮ／ｄｔｅｘ以上であり、１０％伸長後の弾性回復率が９０％以上であり、繊度が５００ｄｔｅｘの熱融着性ポリエーテルエステル系弾性芯鞘複合モノフィラメント糸が使用されている。
浮沈織組織区画Ｆには、単繊維繊度が５．２ｄｔｅｘ、総繊度が９９４ｄｔｅｘ、捲縮率が１０％の捲縮性ポリエステル・マルチフィラメント糸を使用した３本の緯糸２２ａ・２２ｂ・２２ｃが順次織り込まれている。
【００３２】
経糸無配列区画Ｂと経緯配列区画Ｃを合計したメッシュ織物の平均経糸密度は５１本／２５．４ｍｍであり、メッシュ織物の経糸カバーファクターＫW は、４５８になる。
浮沈織組織区画Ｆと両端模紗織区画Ｊを合計したメッシュ織物の平均緯糸密度は、４５本／２５．４ｍｍであり、メッシュ織物の緯糸カバーファクターＫF は、１３８７となる。
従って、メッシュ織物のトータルカバーファクターＫは、１８４５になる。
【００３３】
図１と図４に示す実施例のメッシュ織物の経糸無配列区画Ｂの織幅βは２．２ｍｍであり、経緯配列区画Ｃの織幅θは２．１ｍｍであって経糸無配列区画Ｂの織幅βの０．９５倍になっている。
織幅方向の経糸無配列区画Ｂと経緯配列区画Ｃとから成るリピートＬF は３．４ｍｍであり、製織方向の浮沈織組織区画Ｆと両端模紗織区画ＪとのリピートＬW は４．０ｍｍであって、織幅方向のリピートＬF の１．２倍になっている。
【００３４】
本発明の実施例のメッシュ織物のＪＩＳ−Ｌ−１０９６Ａ法（フラジール法）による通気度は２５５ｃｃ／ｓｅｃ／ｃｍ2 、伸長率１０％時の製織方向での１０％モジュラスは１２５Ｎ／５ｃｍ、伸長率１０％時の織幅方向での１０％モジュラスは１０６Ｎ／５ｃｍ、ＪＩＳ−Ｌ−１０９６Ａ法（ラベルトストリップ法）による製織方向での引張強度は８５８Ｎ、ＪＩＳ−Ｌ−１０９６Ａ法（ラベルトストリップ法）による織幅方向での引張強度は１０３７Ｎ、ＪＩＳ−Ｌ−１０９６Ｄ法（ペンジュラム法）による製織方向での引裂強度は８６Ｎ、ＪＩＳ−Ｌ−１０９６Ｄ法（ペンジュラム法）による織幅方向での引裂強度は１０６Ｎであった。
【産業上の利用可能性】
【００３５】
本発明のメッシュ織物は、モノフィラメント糸に比して嵩高な紡績糸やマルチフィラメント糸（多繊糸条）が使用されていても、その多繊糸条が、その前後左右に配置され、模紗織Ｈ・Ｉによって織り込まれたモノフィラメント糸に規制されてメッシュ織物の透視性空隙３３に食み出さず、その透視性空隙３３の周縁がモノフィラメント糸に縁取られて通気性と透視性が維持され、そのモノフィラメント糸と共に透視性空隙３３の周縁が多繊糸条に構成される横縞３１と縦縞３２に縁取られメッシュ部の格子地模様が鮮明になり、又、透視性空隙３３を縁取る横縞３１と縦縞３２に補強されて物性強度が高まるので、防虫網や防塵シートのみならず、強い物性強度の要求されるフィルターや工事用シートに適し、嵩高な紡績糸やマルチフィラメント糸が太い１本の緯糸としてではなく細い複数本の緯糸２２ａ・２２ｂ・２２ｃに分けて浮沈織組織区画Ｆに織り込まれ、又、紡績糸やマルチフィラメント糸も太い１本の経糸としてではなく細い複数本の経糸２１ａ・２１ｂ・２１ｃ・２１ｄに分けて経緯配列区画Ｃに織り込まれ、その細い複数本の経糸２１ａ・２１ｂ・２１ｃ・２１ｄの入れ区の左右が熱融着性弾性モノフィラメント糸１１ａ・１１ｂ・１１ｃ・１１ｄに挟まれて嵩張らず、引き締められて毛羽立ち難く、スッキリした清楚な外観を呈すことから、座席シート、日除け、ロールスクリーンカーテン等の内装材に利用することも出来る。
【００３６】
特に、両端模紗織区画Ｊの両端の模紗織区画Ｈ・Ｉの経糸１１と緯糸１２の少なくとも何れかに適用される少なくとも何れかに、破断伸度が３０％以上であり、破断時の伸長強度が１．０ｃＮ／ｄｔｅｘ以上であり、１０％伸長後の弾性回復率が９０％以上の熱融着性弾性モノフィラメント糸の適用されたメッシュ織物では、伸長率１０％時の１０％モジュラスが高く、目粗であっても経糸と緯糸が融着して目ズレを起こさず、通気性に富むことから肌身に触れて蒸れ感を与えず、向き合う一対の支持桿と支持桿の間に張設して身体を支える座席シートに好適なものとなる。
【符号の説明】
【００３７】
１１：経糸（モノフィラメント糸）
１２：緯糸（モノフィラメント糸）
２１：経糸（マルチフィラメント糸）
２２：緯糸（マルチフィラメント糸）
３１：横筋
３２：縦筋
３３：透視性空隙
３４：メッシュ部
３５：メッシュ横縞
３６：遮蔽性横縞
Ａ  ：一完全織組織図
Ｂ  ：経糸無配列区画
Ｃ  ：経緯配列区画
Ｄ  ：経浮き織段
Ｅ  ：経沈み織段
Ｆ  ：浮沈織組織区画
Ｇ  ：平織組織区画
Ｈ・Ｒ：左側模紗織区画
Ｉ・Ｓ：右側模紗織区画
Ｊ  ：両端模紗織区画
Ｍ  ：空白部
ＬF ：製織方向のリピート
ＬW ：織幅方向のリピート
β  ：経糸無配列区画の織幅
θ  ：経緯配列区画の織幅
【図１】
2011231420.tif 000003
【図２】
2011231420.tif 000004
【図３】
2011231420.tif 000005
【図４】
2011231420.tif 000006
【図５】
2011231420.tif 000007